(57)【要約】【課題】水酸基を有し、幅広い波長領域、特に２００ｎｍ以下の波長で高い透明性を有する含フッ素ポリマーを与えること。【解決手段】下記式（１）で表される含フッ素ジエン、該含フッ素ジエンが環化重合したモノマー単位を有する含フッ素ポリマーおよび該含フッ素ポリマーの製造方法。  ＣＦ２＝ＣＦＣＨ２ＣＨ（Ｃ（ＣＦ３）２ＯＨ））ＣＨ２ＣＲ１＝ＣＨＲ２    （１）  ただし、Ｒ１とＲ２は、それぞれ独立して、水素原子、炭素数１０以下のアルキル基、または環状脂肪族炭化水素基を表し、少なくともどちらか一方は環状脂肪族炭化水素基である。【選択図】なし【特許請求の範囲】
【請求項１】
下記式（１）で表される含フッ素ジエン。
ＣＦ２＝ＣＦＣＨ２ＣＨ（Ｃ（ＣＦ３）２ＯＨ）ＣＨ２ＣＲ１＝ＣＨＲ２      （１）
ただし、Ｒ１とＲ２は、それぞれ独立して、水素原子、炭素数１０以下のアルキル基、または環状脂肪族炭化水素基を表し、少なくともどちらか一方は環状脂肪族炭化水素基である。
【請求項２】
Ｒ１およびＲ２のどちらか一方が環状脂肪族炭化水素基であり、他方が水素原子である請求項１に記載の含フッ素ジエン。
【請求項３】
請求項１または２に記載された含フッ素ジエンが環化重合したモノマー単位を有する含フッ素ポリマー（Ａ）。
【請求項４】
請求項１または２に記載された含フッ素ジエンを環化重合することを特徴とする含フッ素ポリマー（Ａ）の製造方法。
【発明の詳細な説明】
【技術分野】
【０００１】
本発明は、新規な含フッ素化合物、含フッ素ポリマーならびにその製造方法に関する。
【背景技術】
【０００２】
官能基を有する含フッ素ポリマーとして、フッ素系イオン交換膜や硬化性フッ素樹脂塗料などに使用されている官能基含有含フッ素ポリマーが知られているが、これらはすべて基本骨格が直鎖状ポリマーであり、テトラフルオロエチレンに代表されるフルオロオレフィンと官能基を有するモノマーとの共重合により得られる。
【０００３】
また、官能基を含有しかつ主鎖に含フッ素脂肪族環構造を有するポリマーも知られており、主鎖に含フッ素脂肪族環構造を有するポリマーに官能基を導入する方法としては、重合で得られたポリマーの末端基を利用する方法、ポリマーを高温処理してポリマーの側鎖、または末端を酸化分解せしめて官能基を形成する方法、官能基を有するモノマーを共重合させ、必要に応じて加水分解などの処理を加えることによって導入する方法などが知られている（例えば特許文献１，２，３，４参照。）。
【０００４】
主鎖に含フッ素脂肪族環構造を有するポリマーに官能基を導入する方法としては前述した方法があるが、ポリマーの末端基を処理することにより官能基を導入する方法では官能基濃度が低く、充分な官能基の特性が得られないという欠点がある。また官能基を有するモノマーを共重合させて導入する方法では、官能基濃度を高くするとガラス転移温度（Ｔｇ）の低下による機械特性の低下などの問題が生じる。
【０００５】
【特許文献１】特開平４−１８９８８０号公報
【特許文献２】特開平４−２２６１７７号公報
【特許文献３】特開平６−２２０２３２号公報
【特許文献４】国際公開第０２／０６４６４８号パンフレット
【発明の開示】
【発明が解決しようとする課題】
【０００６】
本発明が解決しようとする課題は官能基の濃度が高く充分な官能基の特性を得ることができ、幅広い波長領域において高い透明性を有する含フッ素化合物、含フッ素ポリマーおよびその製造方法を提供することである。さらには化学増幅型レジストとして特にＫｒＦ，ＡｒＦエキシマレーザー等の遠紫外線やＦ２エキシマレーザー等の真空紫外線に対する透明性、ドライエッチング性に優れ、さらに感度、解像度溶解速度、平坦性、などに優れたレジストパターンを与えるフォトレジスト組成物用ベースポリマーを提供することである。
【課題を解決するための手段】
【０００７】
本発明は前述の課題を解決すべくなされた以下の発明である。
【０００８】
本発明は、下記式（１）で表される含フッ素ジエンを提供する。
ＣＦ２＝ＣＦＣＨ２ＣＨ（Ｃ（ＣＦ３）２ＯＨ）ＣＨ２ＣＲ１＝ＣＨＲ２      （１）  ただし、Ｒ１とＲ２は、それぞれ独立して、水素原子、炭素数１０以下のアルキル基、または環状脂肪族炭化水素基を表し、少なくともどちらか一方は環状脂肪族炭化水素基である。
【０００９】
本発明は、上記式（１）で表される含フッ素ジエンが環化重合したモノマー単位を有する含フッ素ポリマー（Ａ）およびその製造方法を提供する。
【発明の効果】
【００１０】
本発明によれば、主鎖に脂肪族環構造を有し、側鎖に水酸基を有する含フッ素ポリマーが製造できる。本発明で得られる含フッ素ポリマーは高い化学安定性や耐熱性を備えている。しかも側鎖に水酸基が導入されているため、従来の含フッ素ポリマーでは達成困難であった、Ｔｇの低下をおこさずに、充分な水酸基特性の発現が可能である。特に、環側鎖に酸性度の高い水酸基を有するため、アルカリ水溶液に対する溶解性が向上する。さらに幅広い波長領域において高い透明性を有するものである。
【発明を実施するための最良の形態】
【００１１】
本発明によって、下記一般式（１）で表される含フッ素ジエン（以下、含フッ素ジエン（１）という。）、含フッ素ジエン（１）が環化重合したモノマー単位を有する含フッ素ポリマー（Ａ）およびその製造方法を提供できる。
ＣＦ２＝ＣＦＣＨ２ＣＨ（Ｃ（ＣＦ３）２ＯＨ）ＣＨ２ＣＲ１＝ＣＨＲ２      （１）
式（１）において、Ｒ１とＲ２は、それぞれ独立して、水素原子、炭素数１０以下のアルキル基、または環状脂肪族炭化水素基を表し、少なくともどちらか一方は環状脂肪族炭化水素基を表す。
【００１２】
前記アルキル基中の炭素原子の一部はヘテロ原子やカルボニル基で置換されていてもよく、またアルキル基中の水素原子の一部はフッ素原子、アルキル基またはフルオロアルキル基で置換されていてもよい。
前記環状脂肪族炭化水素基としては、環状構造を少なくとも１つ有する炭化水素基であることが好ましく、環状構造を少なくとも１つ有する飽和炭化水素基であることがさらに好ましい。さらに、前記環状脂肪族炭化水素基としては、炭素数が４以上の環状脂肪族炭化水素基が好ましく、炭素数が４以上の飽和炭化水素基がより好ましく、炭素数が４〜１０の飽和炭化水素基が特に好ましい。具体的には、以下に示すようなシクロブチル基、シクロヘプチル基、シクロヘキシル基等の単環式飽和炭化水素基、４−シクロヘキシルシクロヘキシル基等の複環式飽和炭化水素基、１−デカヒドロナフチル基または２−デカヒドロナフチル基等の多環式飽和炭化水素基、１−ノルボルニル基、１−アダマンチル基等の架橋環式飽和炭化水素基、スピロ［３．４］オクチル基等のスピロ炭化水素基等が挙げられる。
【００１３】
【化１】
2005239785.tif 000002
【００１４】
また、上記環状脂肪族炭化水素基の炭素原子の一部が酸素原子、窒素原子、硫黄原子等のヘテロ原子やカルボニル基で置換されていてもよく、環状脂肪族炭化水素基の水素原子の一部がフッ素原子、アルキル基（炭素数１〜６であることが好ましい。）またはフルオロアルキル基（炭素数１〜６であることが好ましい。）で置換されていてもよい。
【００１５】
本発明の含フッ素ジエンは、既知の方法で合成することができる。例えば、ＣＨ２＝ＣＨＣ（ＣＦ３）２ＯＨを出発物質として、ラジカル開始剤存在下、二重結合にＣＦ２ＣｌＣＦＣｌＩを付加させて、ＣＦ２ＣｌＣＦＣｌＣＨ２ＣＨＩＣ（ＣＦ３）２ＯＨとした後、ＣＨ２＝Ｃ（Ｃｙ）ＣＨ２ＭｇＣｌ（グリニャール試薬）を反応させて、ＣＦ２ＣｌＣＦＣｌＣＨ２ＣＨ（Ｃ（ＣＦ３）２ＯＨ）ＣＨ２Ｃ（Ｃｙ）＝ＣＨ２とした後、脱塩素することにより得ることができる。ここで、Ｃｙは環状脂肪族炭化水素基を表わす。上記グリニャール試薬の代わりに種々の構造のグリニャール試薬を用いることにより、下記の通り種々の含フッ素ジエン（１）を得ることができる。
【００１６】
本発明の含フッ素ジエン（１）の具体例として、上記ジエンを含めて下記のジエンが挙げられるが、これらに限定されるものではない。
【００１７】
【化２】
2005239785.tif 000003
【００１８】
【化３】
2005239785.tif 000004
【００１９】
含フッ素ジエン（１）は比較的温和な条件下で環化重合し、重合で生成した環の側鎖に水酸基を有する環化ポリマーが得られる。
【００２０】
含フッ素ジエン（１）の環化重合により、以下の（ａ）〜（ｃ）のモノマー単位が生成すると考えられる。分光学的分析の結果等より含フッ素ポリマー（Ａ）は、モノマー単位（ａ）、モノマー単位（ｂ）、モノマー単位（ｃ）から選ばれる１種類以上のモノマー単位を含む構造を有する重合体と考えられる。
【００２１】
【化４】
2005239785.tif 000005
【００２２】
含フッ素ポリマー（Ａ）は、含フッ素ジエン（１）が環化重合したモノマー単位（以下、モノマー単位（１）と記す。）以外にさらにモノマー単位（１）の水酸基がブロック化されたモノマー単位（以下、ブロック化モノマー単位（１）と記す。）を含んでいることが好ましい。ブロック化モノマー単位（１）の割合は、モノマー単位（１）とブロック化モノマー単位（１）の合計に対して、５０モル％以下が好ましく、特に１５〜４０モル％が好ましい。ブロック化とは、水酸基の水素原子をブロック化基により置換することをいう。具体的なブロック化された水酸基の例としてはＯＣＨ３、ＯＣＦ３、Ｏ（ｔ−Ｃ４Ｈ９）、ＯＣＨ２ＯＣＨ３、ＯＣＨ２ＯＣ２Ｈ５、ＯＣＨ２ＯＣＨ２ＣＦ３、ＯＣＯＯ（ｔ−Ｃ４Ｈ９）、ＯＣＨ（ＣＨ３）ＯＣ２Ｈ５、２−テトラヒドロピラニルオキシ基および下記に示すものが挙げられる。
【００２３】
【化５】
2005239785.tif 000006
【００２４】
モノマー単位（１）およびブロック化されたモノマー単位（１）を有する含フッ素ポリマー（Ａ）は、含フッ素ジエン（１）の水酸基をブロック化して得たブロック化含フッ素ジエンと、含フッ素ジエン（１）を共重合させて得ることができる。また、モノマー単位（１）を有する含フッ素ポリマー（Ａ）の、モノマー単位（１）の水酸基の一部をブロック化することにより得ることもできる。
【００２５】
含フッ素ポリマー（Ａ）は、モノマー単位（１）以外に、その特性を損なわない範囲でその他のラジカル重合性モノマー（但し、ブロック化モノマー単位（１）を除く。）に由来するモノマー単位を含んでもよい。以下、その他のラジカル重合性モノマーを他のモノマーと記す。他のモノマーに由来するモノマー単位の割合は５０モル％以下が好ましく、特に１５モル％以下好ましい。
【００２６】
例示しうる他のモノマーとして、エチレン、プロピレン、イソブチレン等のα−オレフィン類、テトラフルオロエチレン、ヘキサフルオロプロピレン等の含フッ素オレフィン類、パーフルオロ（２，２−ジメチル−１，３−ジオキソールなどの含フッ素環状モノマー類、パーフルオロ（ブテニルビニルエーテル）などの環化重合しうるパーフルオロジエン類や１，１，２，３，３−ペンタフルオロ−４−トリフルオロメチル−４−ヒドロキシ−１，６−ヘプタジエンや１，１，２−トリフルオロ−４−[３，３，３−トリフルオロ−２−ヒドロキシ−２−トリフルオロメチルプロピル] −１，６−ヘプタジエンなどのハイドロフルオロジエン類、アクリル酸メチル、メタクリル酸エチル等のアクリルエステル類、酢酸ビニル、安息香酸ビニル、アダマンチル酸ビニル等のビニルエステル類、エチルビニルエーテル、シクロヘキシルビニルエーテル等のビニルエーテル類、シクロヘキセン、ノルボルネン、ノルボルナジエン等の環状オレフィン類、無水マレイン酸、塩化ビニルなどが挙げられる。
【００２７】
本発明の含フッ素ポリマー（Ａ）は、含フッ素ジエン（１）を重合開始源の下で単独重合または共重合可能な他のモノマーと共重合させることにより得られる。重合開始源としては、重合反応をラジカル的に進行させるものであればなんら限定されないが、例えばラジカル発生剤、光、電離放射線などが挙げられる。特にラジカル発生剤が好ましく、ラジカル発生剤としては過酸化物、アゾ化合物、過硫酸塩などが例示される。なかでも以下に示す過酸化物が好ましい。
Ｃ６Ｈ５−Ｃ（Ｏ）Ｏ−ＯＣ（Ｏ）−Ｃ６Ｈ５
Ｃ６Ｆ５−Ｃ（Ｏ）Ｏ−ＯＣ（Ｏ）−Ｃ６Ｆ５
Ｃ３Ｆ７−Ｃ（Ｏ）Ｏ−ＯＣ（Ｏ）−Ｃ３Ｆ７
（ＣＨ３）３Ｃ−Ｃ（Ｏ）Ｏ−ＯＣ（Ｏ）−Ｃ（ＣＨ３）３
（ＣＨ３）２ＣＨ−Ｃ（Ｏ）Ｏ−ＯＣ（Ｏ）−ＣＨ（ＣＨ３）２
（ＣＨ３）3Ｃ−Ｃ６Ｈ１０−Ｃ（Ｏ）Ｏ−ＯＣ（Ｏ）−Ｃ６Ｈ１０-Ｃ（ＣＨ３）３
【００２８】
重合の方法もまた特に限定されるものではなく、モノマーをそのまま重合に供するいわゆるバルク重合、含フッ素ジエン（１）および他のモノマーを溶解または分散できるフッ化炭化水素、塩化炭化水素、フッ化塩化炭化水素、アルコール、炭化水素、その他の有機溶剤中で行う溶液重合、水性媒体中で適当な有機溶剤存在下あるいは非存在下に行う懸濁重合、水性媒体に乳化剤を添加して行う乳化重合などが例示される。
【００２９】
重合を行う温度や圧力も特に限定されるものではないが、モノマーの沸点、加熱源、重合熱の除去などの諸因子を考慮して適宜設定することが望ましい。例えば、０℃〜２００℃の間で好適な温度の設定を行うことができ、室温〜１００℃程度ならば実用的にも好適な温度設定を行うことができる。また重合圧力としては減圧下でも加圧下でもよく、実用的には常圧〜１００気圧程度、さらには常圧〜１０気圧程度でも好適な重合を実施できる。
【００３０】
本発明の含フッ素ポリマー（Ａ）の分子量は、後述する有機溶媒（Ｃ）に均一に溶解し、基材に均一に塗布できる限り特に限定されないが、通常そのポリスチレン換算数平均分子量は１，０００〜１０万が適当であり、好ましくは２，０００〜３万である。数平均分子量が１，０００以上とすることにより、得られるレジストパターンが不良になったり、現像後の残膜率が低下したり、パターン熱処理時の形状安定性が低下したりする不具合を生じる可能性が少ない。また数平均分子量が１０万以下とすることで後述するレジスト組成物の塗布性を良好に保つことができ、良好な現像性が維持することができる。
【００３１】
本発明の含フッ素ポリマー（Ａ）は、フォトレジスト用ベースポリマーとして使用することができる。含フッ素ポリマー（Ａ）、光照射を受けて酸を発生する酸発生化合物（Ｂ）、および有機溶媒（Ｃ）を含む組成物とすることによりレジスト組成物として使用することができる。以下、含フッ素ポリマー（Ａ）の好ましい態様である、モノマー単位（１）およびブロック化モノマー単位（１）を有する含フッ素ポリマー（Ａ）を例に取って、含フッ素ポリマー（Ａ）をベースポリマーとするレジスト組成物（以下、レジスト組成物（Ｄ）と記す。）について詳細に説明する。
【００３２】
前記、光照射を受けて酸を発生する酸発生化合物（Ｂ）は露光により酸を発生する。この酸によって、含フッ素ポリマー（Ａ）中のブロック化モノマー単位のブロック化基の一部または全部が開裂（脱ブロック化）される。その結果、露光部がアルカリ性現像液に易溶性となり、アルカリ性現像液によってポジ型のレジストパターンを形成することができる。このような光照射を受けて酸を発生する酸発生化合物（Ｂ）としては、通常の化学増幅型レジスト材に使用されている酸発生化合物が採用可能であり、オニウム塩、ハロゲン含有化合物、ジアゾケトン化合物、スルホン化合物、スルホン酸化合物等を挙げることができる。これらの酸発生化合物（Ｂ）の例としては、下記のものを挙げることができる。
【００３３】
オニウム塩としては、例えば、ヨードニウム塩、スルホニウム塩、ホスホニウム塩、ジアゾニウム塩、ピリジニウム塩等を挙げることができる。好ましいオニウム塩の具体例としては、ジフェニルヨードニウムトリフレート、ジフェニルヨードニウムピレンスルホネート、ジフェニルヨードニウムドデシルベンゼンスルホネート、ビス（４−ｔｅｒｔ−ブチルフェニル）ヨードニウムトリフレート、ビス（４−ｔｅｒｔ−ブチルフェニル）ヨードニウムドデシルベンゼンスルホネート、トリフェニルスルホニウムトリフレート、トリフェニルスルホニウムノナネート、トリフェニルスルホニウムパーフルオロオクタンスルホネート、トリフェニルスルホニウムヘキサフルオロアンチモネート、１−（ナフチルアセトメチル）チオラニウムトリフレート、シクロヘキシルメチル（２−オキソシクロヘキシル）スルホニウムトリフレート、ジシクロヘキシル（２−オキソシクロヘキシル）スルホニウムトリフレート、ジメチル（４−ヒドロキシナフチル）スルホニウムトシレート、ジメチル（４−ヒドロキシナフチル）スルホニウムドデシルベンゼンスルホネート、ジメチル（４−ヒドロキシナフチル）スルホニウムナフタレンスルホネート、トリフェニルスルホニウムカンファースルホネート、（４−ヒドロキシフェニル）ベンジルメチルスルホニウムトルエンスルホネート等を挙げられる。
【００３４】
ハロゲン含有化合物としては、例えば、ハロアルキル基含有炭化水素化合物、ハロアルキル基含有複素環式化合物等を挙げることができる。具体例としては、フェニル−ビス（トリクロロメチル）−ｓ−トリアジン、メトキシフェニル−ビス（トリクロロメチル）−ｓ−トリアジン、ナフチル−ビス（トリクロロメチル）−ｓ−トリアジン等の（トリクロロメチル）−ｓ−トリアジン誘導体や、１，１−ビス（４−クロロフェニル）−２，２，２−トリクロロエタン等を挙げられる。
【００３５】
スルホン化合物としては、例えば、β−ケトスルホン、β−スルホニルスルホンや、これらの化合物のα−ジアゾ化合物等を挙げることができる。具体例としては、４−トリスフェナシルスルホン、メシチルフェナシルスルホン、ビス（フェニルスルホニル）メタン等を挙げることができる。スルホン酸化合物としては、例えば、アルキルスルホン酸エステル、アルキルスルホン酸イミド、ハロアルキルスルホン酸エステル、アリールスルホン酸エステル、イミノスルホネート等を挙げることができる。具体例としては、ベンゾイントシレート、１，８−ナフタレンジカルボン酸イミドトリフレート等を挙げることができる。酸発生化合物（Ｂ）は、単独でまたは２種以上を混合して使用することができる。
【００３６】
前記有機溶媒（Ｃ）は含フッ素ポリマー（Ａ）および酸発生化合物（Ｂ）両成分を溶解するものであれば特に限定されるものではない。メチルアルコール、エチルアルコール等のアルコール類、アセトン、メチルイソブチルケトン、シクロヘキサノン等のケトン類、酢酸エチル、酢酸ブチル等の酢酸エステル類、トルエン、キシレン等の芳香族炭化水素、プロピレングリコールモノメチルエーテル、プロピレングリコールモノエチルエーテル等のグリコールモノアルキルエーテル類、プロピレングリコールモノメチルエーテルアセテート、カルビトールアセテート等のグリコールモノアルキルエーテルエステル類などが挙げられる。
【００３７】
レジスト組成物（Ｄ）における各成分の割合は、通常含フッ素ポリマー（Ａ）の１００質量部に対し酸発生化合物（Ｂ）０．１〜２０質量部および有機溶媒（Ｃ）５０〜２０００質量部が適当である。好ましくは、含フッ素ポリマー（Ａ）の１００質量部に対し酸発生化合物（Ｂ）０．１〜１０質量部および有機溶媒（Ｃ）１００〜１０００質量部である。
【００３８】
酸発生化合物（Ｂ）の使用量を０．１質量部以上とすることで、充分な感度および現像性を与えることができ、また１０質量部以下とすることで、放射線に対する透明性が充分に保たれ、より正確なレジストパターンを得ることができる。
【００３９】
レジスト組成物（Ｄ）にはパターンコントラスト向上のための酸開裂性添加剤、塗布性の改善のために界面活性剤、酸発生パターンの調整のために含窒素塩基性化合物、基材との密着性を向上させるために接着助剤、組成物の保存性を高めるために保存安定剤等を目的に応じ適宜配合できる。また本発明のレジスト組成物は、各成分を均一に混合した後０．１〜２μｍのフィルターによってろ過して用いることが好ましい。
【００４０】
レジスト組成物（Ｄ）をシリコーンウエハなどの基板上に塗布乾燥することによりレジスト膜が形成される。塗布方法には回転塗布、流し塗布、ロール塗布等が採用される。形成されたレジスト膜上にパターンが描かれたマスクを介して光照射が行われ、その後現像処理がなされパターンが形成される。
【００４１】
照射される光としては、波長４３６ｎｍのｇ線、波長３６５ｎｍのｉ線等の紫外線、波長２４８ｎｍのＫｒＦエキシマレーザー、波長１９３ｎｍのＡｒＦエキシマレーザー、波長１５７ｎｍのＦ２エキシマレーザー等の遠紫外線や真空紫外線が挙げられる。レジスト組成物（Ｄ）は、波長２５０ｎｍ以下の紫外線、特に波長２００ｎｍ以下の紫外線（ＡｒＦエキシマレーザー光やＦ２エキシマレーザー光）が光源として使用される用途に有用なレジスト組成物である。
【００４２】
現像処理液としては、各種アルカリ水溶液が適用される。アルカリとしては、水酸化ナトリウム、水酸化カリウム、水酸化アンモニウム、テトラメチルアンモニウムハイドロオキサイド、トリエチルアミン等が例示可能である。
【実施例】
【００４３】
次に、本発明の実施例について具体的に説明するが、本発明はこれらに限定されない。
【００４４】
下記例に用いられた略称は以下のとおりである。
ＴＨＦ；テトラヒドロフラン、ＢＰＯ；ベンゾイルパーオキシド、ＰＦＢ；パーフルオロブチリルパーオキシド、ＰＳｔ；ポリスチレン、Ｒ２２５；ジクロロペンタフルオロプロパン（溶媒）。
【００４５】
（実施例１）
［ＣＦ２＝ＣＦＣＨ２ＣＨ（Ｃ（ＣＦ３）２ＯＨ）ＣＨ２Ｃ（c-Hex）＝ＣＨ２の合成］
１Ｌのガラス反応器にＣＦ２ＣｌＣＦＣｌＩの５００ｇ、ＣＨ２=ＣＨＣ(ＣＦ３)２ＯＨの３４４gとＢＰＯの３２．６gを入れ、９５℃で７１時間加熱した。反応粗液を減圧蒸留して、５４４ｇのＣＦ２ＣｌＣＦＣｌＣＨ２ＣＨＩ(Ｃ(ＣＦ３)２ＯＨ)を得た。５Ｌのガラス反応器に上記で合成したＣＦ２ＣｌＣＦＣｌＣＨ２ＣＨＩ(Ｃ(ＣＦ３)２ＯＨ)の３４４ｇと脱水ＴＨＦの１．７Ｌを入れ、−７０℃に冷却した。そこにＣＨ２=Ｃ（c-Hex）ＣＨ２ＭｇＣｌの２Ｍ−ＴＨＦ溶液２Ｌを４時間かけて滴下した（ここで、c-Hexとはシクロヘキシル基を表わす。）。０℃まで昇温し、１６時間撹拌した後、飽和塩化アンモニウム水溶液１．６Ｌを添加して室温まで昇温した。反応液を分液し、有機層をエバポレーターで濃縮し、次いで減圧蒸留して２５０ｇのＣＦ２ＣｌＣＦＣｌＣＨ２ＣＨ(Ｃ(ＣＦ３) ２ＯＨ)ＣＨ２Ｃ（c-Hex）=ＣＨ２を得た。１Ｌのガラス反応器に亜鉛９７ｇと水３００ｇを入れ、９０℃に加熱した。そこに上記で合成したＣＦ２ＣｌＣＦＣｌＣＨ２ＣＨ(Ｃ(ＣＦ３) ２ＯＨ)ＣＨ２Ｃ（c-Hex）=ＣＨ２の２５０ｇを滴下し、２４時間撹拌した。反応液に塩酸７０ｍＬを滴下して２時間撹拌した後、ろ過して分液し、減圧蒸留して１００ｇのＣＦ２＝ＣＦＣＨ２ＣＨ（Ｃ（ＣＦ３）２ＯＨ）ＣＨ２Ｃ（c-Hex）＝ＣＨ２を得た。
【００４６】
ＮＭＲスペクトル
１Ｈ−ＮＭＲ（３９９．８ＭＨｚ、溶媒：ＣＤＣｌ３、基準：テトラメチルシラン）
δ（ｐｐｍ）：
１．２８(ｍ, １６Ｈ), ３．４９(ｍ, １Ｈ), ４．６６(ｍ, ２Ｈ)。
【００４７】
１９Ｆ−ＮＭＲ（３７６．２ＭＨｚ、溶媒：ＣＤＣｌ３、基準：ＣＦＣｌ３）
δ（ｐｐｍ）：
−７３．６（ｍ，６Ｆ），−１０４．１（ｍ，１Ｆ），−１２３．１（ｍ，１Ｆ），−１７５．４（ｍ，１Ｆ）。
【００４８】
（実施例２）
実施例１で得たモノマーの４ｇ、および酢酸エチルの２．２ｇを内容積３０ｍＬのガラス製耐圧反応器に仕込んだ。次に、重合開始剤としてＰＦＢの３ｗｔ％Ｒ２２５溶液６．２３ｇを添加した。系内を凍結脱気した後、封管し、恒温振とう槽内（２０℃）で４１時間重合させた。重合後、反応溶液をヘキサン中に滴下して、ポリマーを再沈させた後、９０℃で２１時間真空乾燥を実施した。その結果、主鎖に含フッ素環構造を有する非結晶性ポリマー１．３３ｇを得た。ＴＨＦを溶媒として用いてＧＰＣにより測定したＰＳｔ換算分子量は、数平均分子量（Ｍｎ）１５６００、重量平均分子量（Ｍｗ）２５１００であり、Ｍｗ／Ｍｎ＝１．６１であった。示差走査熱分析（ＤＳＣ）により測定したＴｇは１１８℃であり、室温で白色粉末状のポリマーであった。得られたポリマーはアセトン、ＴＨＦ、メタノール、Ｒ２２５には可溶であった。
【００４９】
19Ｆ−ＮＭＲおよび1Ｈ−ＮＭＲにより以下の（ｄ）、（ｅ）および（ｆ）のモノマー単位を有する環化ポリマーであることを確認した。
【００５０】
【化６】
2005239785.tif 000007
【００５１】
（実施例３）
２００ｍｌのガラス反応器に実施例２で得たポリマーの４ｇ、水酸化ナトリウムの６．６ｗｔ％メタノール溶液２．７ｇおよびメタノールの８０ｇを入れ、室温で２０時間撹拌した。反応液をエバポレーターで濃縮した後、脱水ＴＨＦの１２０ｇに溶解した。次いでクロロメチルメチルエーテルの０．３８ｇを添加し室温で９０時間撹拌した。反応液をセライトでろ過し、エバポレーターで濃縮した。濃縮物をＲ２２５に溶解し、水洗、分液した。Ｒ２２５層をヘキサン中に滴下して、ポリマーを再沈させた後、１１０℃で１６時間真空乾燥を実施した。その結果、主鎖に含フッ素環構造を有する非結晶性ポリマー３．３ｇを得た。１９Ｆ−ＮＭＲ、１Ｈ−ＮＭＲ分析によりこの重合体のメトキシメチル化率は３２モル％であった。ＴＨＦを溶媒として用いてＧＰＣにより測定したＰＳｔ換算分子量は、数平均分子量（Ｍｎ）１５８００、重量平均分子量（Ｍｗ）２５９００であり、Ｍｗ／Ｍｎ＝１．６４であった。示差走査熱分析（ＤＳＣ）により測定したＴｇは１２０℃であり、室温で白色粉末状のポリマーであった。得られたポリマーはアセトン、ＴＨＦ、メタノール、Ｒ２２５には可溶であった。
【産業上の利用可能性】
【００５２】
本発明の含フッ素ポリマーは、フォトレジスト用ベースポリマーとしての用途の他に、例えばイオン交換樹脂、イオン交換膜、燃料電池、各種電池材料、光ファイバー、電子用部材、透明フィルム材、農ビ用フィルム、接着剤、繊維材、耐候性塗料などに利用可能である。